少なくとも1つのグラファイトナノプレートレットと、少なくとも1種のポリアニリン-アミン含有ポリマーとを含み、二酸化炭素を吸着するように構成される、ナノ複合体吸着剤。二酸化炭素を可逆的に吸着する、二酸化炭素を保持する、二酸化炭素を脱着する、またはそれらの組合せを行うように構成される、請求項1に記載のナノ複合体吸着剤。約1125cm-1、約1293cm-1、約1496cm-1、約1579cm-1、約2850cm-1、約2919cm-1、約3433cm-1のバンド、またはそれらの組合せを含むフーリエ変換赤外FTIRスペクトルを示す、請求項1に記載のナノ複合体吸着剤。吸着または保持された二酸化炭素を有するナノ複合体吸着剤が、約1384cm-1のバンド、約2318cm-1のバンド、またはそれらの組合せを含むフーリエ変換赤外FTIRスペクトルを示す、請求項1に記載のナノ複合体吸着剤。約11バールの圧力および約25°Cで、ナノ複合体吸着剤のグラム当たり少なくとも約50mmolの二酸化炭素を吸着するように構成される、請求項1に記載のナノ複合体吸着剤。約11バールの圧力および約100°Cで、ナノ複合体吸着剤のグラム当たり少なくとも約20mmolの二酸化炭素を吸着するように構成される、請求項1に記載のナノ複合体吸着剤。約10-9バールの圧力および約140°Cの温度で、少なくとも約90の、吸着した二酸化炭素を脱着するように構成される、請求項1に記載のナノ複合体吸着剤。固体粉末である、請求項1に記載のナノ複合体吸着剤。少なくとも1種のグラファイト材料と、少なくとも1種のアミン含有ポリマーとを含み、二酸化炭素を吸着するように構成される、ナノ複合体吸着剤。前記少なくとも1種のグラファイト材料が、グラフェン、グラファイト、グラファイトナノプレートレット、酸化グラファイト、フラーレン、カーボンナノチューブまたはそれらの任意の組合せを含む、請求項9に記載のナノ複合体吸着剤。前記少なくとも1種のアミン含有ポリマーが、ポリアニリン、ポリピロール、ポリアリルアミン、ポリエチレンイミン、またはそれらの任意の組合せを含む、請求項9に記載のナノ複合体吸着剤。グラファイトを少なくとも1種の濃酸に添加して、グラファイトを酸化または部分酸化させること、前記酸化または部分酸化グラファイトを剥離すること、濃硝酸を前記剥離グラファイトに添加して、前記剥離グラファイトをさらに酸化させること、さらに前記酸化されたグラファイトを水で中和して、少なくとも1つの酸化グラファイトナノプレートレットを形成すること、少なくとも1種のアニリンモノマー、酸化溶液、および前記少なくとも1つの酸化グラファイトナノプレートレットを一緒にして溶液を形成することを含み、前記溶液が、ポリアニリン-グラファイトナノプレートレットのナノ複合体を含む、ナノ複合体吸着剤の調製方法。前記溶液を濾過して残留物を得ることをさらに含み、前記残留物が、ポリアニリン-グラファイトナノプレートレットのナノ複合体を含む、請求項12に記載の方法。前記残留物を洗浄して、精製されたポリアニリン-グラファイトナノプレートレットのナノ複合体を得ることをさらに含む、請求項13に記載の方法。前記精製されたポリアニリン-グラファイトナノプレートレットのナノ複合体を乾燥させることをさらに含む、請求項14に記載の方法。前記ナノ複合体吸着剤が、約1125cm-1、約1293cm-1、約1496cm-1、約1579cm-1、約2850cm-1、約2919cm-1、約3433cm-1のバンド、またはそれらの組合せを含むフーリエ変換赤外FTIRスペクトルを示す、請求項12に記載の方法。前記酸化溶液が、K2Cr2O7、KMnO4、NH4S2O8、およびそれらの組合せから選択されるペルオキシ塩を含む、請求項12に記載の方法。少なくとも1種のアミン含有ポリマーを、少なくとも1種の酸化グラファイト材料の表面から成長させることを含む、ナノ複合体吸着剤の調製方法。前記少なくとも1種の酸化グラファイト材料が、酸化グラフェン、酸化グラファイト、酸化グラファイトナノプレートレット、酸化フラーレン、酸化カーボンナノチューブまたはそれらの任意の組合せを含む、請求項18に記載の方法。前記少なくとも1種のアミン含有ポリマーが、ポリアニリン、ポリピロール、ポリアリルアミン、ポリエチレンイミン、またはそれらの任意の組合せを含む、請求項18に記載の方法。少なくとも1つのグラファイトナノプレートレットと、少なくとも1種のポリアニリンポリマーとを含むナノ複合体吸着剤を用意することと、前記ナノ複合体吸着剤を二酸化炭素と接触させることとを含む、二酸化炭素を吸着させる方法。接触させることが、約20°Cから約110°Cで行われる、請求項21に記載の方法。前記ナノ複合体吸着剤が、約11バールの圧力および約25°Cで、ナノ複合体吸着剤のグラム当たり少なくとも約50mmolの二酸化炭素を吸着するように構成される、請求項21に記載の方法。前記ナノ複合体吸着剤が、約11バールの圧力および約100°Cで、ナノ複合体吸着剤のグラム当たり少なくとも約20mmolの二酸化炭素を吸着するように構成される、請求項21に記載の方法。前記接触させることの後に、吸着した二酸化炭素を脱着させることをさらに含む、請求項21に記載の方法。前記脱着させることが、約10-9バールの圧力および約140°Cの温度で行われる、請求項25に記載の方法。二酸化炭素の吸着および脱着が、可逆的である、請求項25に記載の方法。少なくとも1種のグラファイト材料と、少なくとも1種のアミン含有ポリマーとを含むナノ複合体吸着剤を用意することと、ナノ複合体吸着剤を、二酸化炭素を含む混合物と接触させることとを含む、二酸化炭素を吸着させる方法。前記少なくとも1種のグラファイト材料が、グラフェン、グラファイト、グラファイトナノプレートレット、酸化グラファイト、フラーレン、カーボンナノチューブまたはそれらの任意の組合せを含む、請求項28に記載の方法。前記少なくとも1種のアミン含有ポリマーが、ポリアニリン、ポリピロール、ポリアリルアミン、ポリエチレンイミン、およびそれらの組合せを含む、請求項28に記載の方法。ナノ複合体吸着剤、ナノ複合体吸着剤を作製する方法、およびナノ複合体材料を使用する方法が、本明細書に記載される。本明細書に記載のナノ複合体吸着剤、ナノ複合体吸着剤を作製する方法、およびナノ複合体材料を使用する方法は、単一の組成物または単一のプロセスに限定されない。それぞれの吸着特性に基づき、アミン含有ポリマーを複合体材料中の酸化グラファイト材料と一緒にすると、二酸化炭素を吸着し得る材料二酸化炭素吸着剤を得ることができる。いくつかの実施形態は、少なくとも1種のグラファイト材料と、少なくとも1種のアミン含有ポリマーとを含み、二酸化炭素を吸着するように構成されるナノ複合体吸着剤を提供する。いくつかの実施形態において、ナノ複合体吸着剤は、二酸化炭素を可逆的に吸着する、二酸化炭素を保持する、二酸化炭素を脱着する、またはそれらの組合せを行うように構成されてもよい。いくつかの実施形態において、少なくとも1種のグラファイト材料は、グラフェン、グラファイト、グラファイトナノプレートレット、酸化グラファイト、フラーレン、カーボンナノチューブまたはそれらの任意の組合せから選択される。いくつかの実施形態において、少なくとも1種のアミン含有ポリマーは、ポリアニリン、ポリピロール、ポリアリルアミン、ポリエチレンイミン、またはそれらの任意の組合せから選択される。増加したアミン官能性は、ナノ複合体吸着剤による二酸化炭素の吸着を改善すると考えられる。したがって、記載される技術において、任意のアミン含有ポリマーを使用することができる。アミン含有ポリマーは、ポリアニリン、ポリピロール、ポリアリルアミン、ポリエチレンイミン、またはそれらの任意の組合せから選択され得るが、これらに限定されない。高い表面積は、ナノ複合体吸着剤による二酸化炭素の吸着を改善すると考えられる。したがって、記載される技術において、任意の酸化グラファイト材料を使用することができる。酸化グラファイト材料は、酸化グラフェン、酸化グラファイト、酸化グラファイトナノプレートレット、酸化フラーレン、酸化カーボンナノチューブ、またはそれらの任意の組合せから選択され得るが、これらに限定されない。ナノ複合体吸着剤は、少なくとも1つのグラファイトナノプレートレットと、少なくとも1種のポリアニリン-アミン含有ポリマーとを含み得る。ナノ複合体吸着剤は、二酸化炭素を吸着するように構成され得る。いくつかの実施形態において、ナノ複合体吸着剤は、二酸化炭素を可逆的に吸着する、二酸化炭素を保持する、二酸化炭素を脱着する、またはそれらの組合せを行うように構成されてもよい。ナノ複合体吸着剤は、約1125cm-1、約1293cm-1、約1496cm-1、約1579cm-1、約2850cm-1、約2919cm-1、約3433cm-1のバンド、またはこれらのバンドの2つ以上の組合せを含むフーリエ変換赤外FTIRスペクトルを示し得る。いくつかの実施形態において、ナノ複合体吸着剤は、7つ全ての波数のバンドを含むフーリエ変換赤外FTIRスペクトルを示し得る。いくつかの実施形態において、吸着または保持された二酸化炭素を有するナノ複合体吸着剤は、上に列挙された7つの波数のいずれか1つまたは複数のバンド、および約1384cm-1のバンド二酸化炭素の化学吸着を示し得る、約2318cm-1のバンド二酸化炭素の物理吸着を示し得る、またはそれらの組合せを含むフーリエ変換赤外FTIRスペクトルを示し得る。いくつかの実施形態において、ナノ複合体吸着剤は、約11バールの圧力および約25°Cで、ナノ複合体吸着剤のグラム当たり少なくとも約50mmolの二酸化炭素を吸着する、または吸着可能であってもよい。ナノ複合体吸着剤は、上昇した温度において官能性であってもよく、約11バールの圧力および約100°Cで、ナノ複合体吸着剤のグラム当たり少なくとも約20mmolの二酸化炭素を吸着する、または吸着可能であってもよい。いくつかの実施形態において、ナノ複合体吸着剤は、約10-9バールの圧力および約140°Cの温度で、少なくとも約90の、吸着した二酸化炭素を脱着する、または脱着可能であってもよい。ナノ複合体は、固体粉末の物理的形態であってもよい。いくつかの実施形態において、ナノ複合体吸着剤は、少なくとも1種のアミン含有ポリマーを、少なくとも1種の酸化グラファイト材料の表面上で成長させることにより調製される。他の実施形態において、ナノ複合体吸着剤は、少なくとも1種の酸化グラファイト材料を、少なくとも1種のアミン含有ポリマーでコーティングすることにより調製される。酸化グラファイト材料は、酸化グラフェン、酸化グラファイト、酸化グラファイトナノプレートレット、酸化フラーレン、酸化カーボンナノチューブまたはそれらの任意の組合せから選択され得るが、これらに限定されない。いくつかの実施形態において、ナノ複合体吸着剤は、ポリアニリンを酸化グラファイトナノプレートレットの表面上で成長させることにより作製され得る。グラファイト材料は多くの方法により酸化され得るが、具体的方法または酸化の程度は、本出願の範囲を限定することを意図しない。いくつかの実施形態において、グラファイトを濃酸に添加して、グラファイトを酸化または部分酸化させてもよく、酸をインターカレートしたグラファイトをもたらすことができる。濃酸は、硝酸、硫酸、塩酸、またはそれらの組合せから選択され得るが、これらに限定されない。酸処理されたグラファイトは、剥離して、グラファイトナノプレートレットを形成し得る。剥離方法は、高温暴露、超音波処理、マイクロ波照射、電磁波照射、またはそれらの任意の組合せから選択され得るが、これらに限定されない。グラファイトナノプレートレットは、濃硝酸でさらに酸化されて、それにより-COOH、-C=O、および-OHを含むがこれらに限定されない親水性官能基で修飾されてもよい。酸化グラファイトナノプレートレットは、水または緩衝液で洗浄することにより中和され得る。アニリンは、酸化縮重合することが知られている。したがって、ポリアニリンは、アニリンおよび酸化グラファイトナノプレートレットを酸化溶液中で一緒にすることにより、酸化グラファイトナノプレートレットの表面上で成長させ、ポリアニリン-グラファイトナノプレートレットのナノ複合体を生成することができる。酸化溶液は、K2Cr2O7、KMnO4、またはNH4S2O8を含み得るが、これらに限定されない。溶液を濾過して、ポリアニリン-グラファイトナノプレートレットのナノ複合体を含む残留物を得ることができる。残りの酸化体およびモノマーは、残留物を水または緩衝液で洗浄することにより除去され、精製されたポリアニリン-グラファイトナノプレートレットのナノ複合体をもたらすことができる。精製されたポリアニリン-グラファイトナノプレートレットのナノ複合体を乾燥させると、ナノ複合体吸着剤が固体粉末として生成され得る。ナノ複合体吸着剤は、約1125cm-1、約1293cm-1、約1496cm-1、約1579cm-1、約2850cm-1、約2919cm-1、約3433cm-1のバンド、またはこれらのバンドの2つ以上もしくは全ての組合せを含むフーリエ変換赤外FTIRスペクトルを示し得る。いくつかの実施形態において、ナノ複合体吸着剤は、7つ全ての波数のバンドを含むフーリエ変換赤外FTIRスペクトルを示し得る。いくつかの実施形態において、本明細書に記載のナノ複合体吸着剤は、ナノ複合体吸着剤を、二酸化炭素または二酸化炭素を含む混合物と接触させることにより、二酸化炭素を吸着する、または吸着可能であってもよい。他の実施形態において、本明細書に記載のナノ複合体吸着剤は、ナノ複合体吸着剤を、水素ガスまたは水素ガスを含む混合物と接触させることにより、水素ガスを吸着する、または吸着可能であってもよい。ガス混合物は、産業排ガス、自動車排ガス、燃焼排ガス、および精製ガスを含み得るが、これらに限定されない。接触させることは、一般に任意の温度で行うことができる。処理される混合物は、約0°Cから約200°Cの間、約10°Cから約150°Cの間、約15°Cから約125°Cの間の温度、または列挙された範囲の間の任意の温度もしくは温度範囲であってもよい。例えば、処理される混合物は、約20°Cから約110°Cの温度であってもよい。接触させることは、一般に任意の圧力で行うことができる。接触させることは、約1バールから約20バールの間、約2バールから約15バールの間、約5バールから約12バールの間、または列挙された範囲の間の任意の圧力もしくは圧力範囲で行われてもよい。例えば、接触させることは、約1バールから約15バールの間で行われてもよい。そのようなプロセスにおいて、ナノ複合体吸着剤は、ナノ複合体吸着剤のグラム当たり、少なくとも約30mmol、少なくとも約50mmol、少なくとも約70mmol、少なくとも約100mmol、またはそれらの列挙された値の間の任意の値もしくは値の範囲の二酸化炭素を吸着する、または吸着可能であってもよい。例えば、ナノ複合体吸着剤は、ナノ複合体吸着剤のグラム当たり、少なくとも約50mmolの二酸化炭素を吸着する、または吸着可能であってもよい。いくつかの状況において、例えば過剰のナノ複合体吸着剤が使用された場合、ナノ複合体吸着剤の全容量が満たされていなくてもよい。いくつかの実施形態において、グラファイトナノプレートレットポリアニリンを含むナノ複合体吸着剤は、二酸化炭素を吸着させるために使用され得る。ナノ複合体吸着剤による二酸化炭素の吸着は、可逆的であってもよい。いくつかの実施形態において、二酸化炭素を吸着させる方法は、ナノ複合体吸着剤を、二酸化炭素または二酸化炭素を含む混合物と接触させることを含み得る。接触させることは、一般に任意の温度で行うことができる。例えば、混合物は、約20°Cから約110°Cの温度でナノ複合体吸着剤と接触してもよい。ナノ複合体吸着剤は、約11バールの圧力および約25°Cで、ナノ複合体吸着剤のグラム当たり少なくとも約50mmolの二酸化炭素、または、約11バールの圧力および約100°Cで、ナノ複合体吸着剤のグラム当たり少なくとも約20mmolの二酸化炭素を吸着する、または吸着可能であってもよい。いくつかの実施形態において、吸着した二酸化炭素は、ナノ複合体吸着剤から脱着され得る。脱着は、約10-5バールから約10-11バールの間、約10-6バールから約10-10バールの間、約10-8バールから10-10バールの間、またはそれらの列挙された圧力の間の任意の圧力もしくは圧力範囲で、および、約100°Cから約250°Cの間、約120°Cから約200°Cの間、約130°Cから約180°Cの間、またはそれらの列挙された温度の間の任意の温度もしくは温度範囲で起こり得る。例えば、脱着は、約10-9バールの圧力および約140°Cの温度で起こり得る。ナノ複合体吸着剤は、約1125cm-1、約1293cm-1、約1496cm-1、約1579cm-1、約2850cm-1、約2919cm-1、約3433cm-1のバンド、またはこれらのバンドの2つ以上の組合せを含むフーリエ変換赤外FTIRスペクトルを示し得る。いくつかの実施形態において、ナノ複合体吸着剤は、7つ全ての波数のバンドを含むフーリエ変換赤外FTIRスペクトルを示し得る。いくつかの実施形態において、吸着または保持された二酸化炭素を有するナノ複合体吸着剤は、上に列挙された7つの波数のいずれか1つまたは複数のバンド、および約1384cm-1のバンド二酸化炭素の化学吸着を示し得る、約2318cm-1のバンド二酸化炭素の物理吸着を示し得る、またはそれらの組合せを含むフーリエ変換赤外FTIRスペクトルを示し得る。いくつかの実施形態において、ナノ複合体吸着剤は、約11バールの圧力および約25°Cで、ナノ複合体吸着剤のグラム当たり少なくとも約50mmolの二酸化炭素を吸着する、または吸着可能であってもよい。使用される方法および材料を例示する実施形態は、以下の限定されない例を参照することによりさらに理解され得る。PANI/GNPナノ複合体吸着剤の合成グラファイトを、1:3の体積比の濃硝酸および濃硫酸と共に3日間激しく撹拌し、酸をインターカレートしたグラファイトを形成した。インターカレートしたグラファイトを1000°Cで熱的に剥離し、グラファイトナノプレートレットGNPを形成した。GNPを濃硝酸でさらに処理し、親水性官能基-COOH、-C=O、および-OHをGNPの表面に導入した。官能化GNPを水で数回洗浄し、pH7を達成し、続いて乾燥させた。1モルの塩酸中の、官能化GNPおよびK2Cr2O7の混合物にアニリンを添加し、アニリンの縮重合およびポリアニリン/グラファイトナノプレートレットPANI/GNPのナノ複合体の形成を開始させた。次いで、ナノ複合体材料を濾過し、多量の水、続いてエタノールで洗浄して、残留酸化体を除去した。最後に、ナノ複合体をアセトンで洗浄し、60°Cで乾燥させた。この合成法により、約1125cm-1、約1293cm-1、約1496cm-1、約1579cm-1、約2850cm-1、約2919cm-1、および約3433cm-1のバンドを有するフーリエ変換赤外FTIRスペクトルを示す、PANI/GNPナノ複合体吸着剤が乾燥粉末として生成された。PANI/GNPによる二酸化炭素の吸着PANI/GNPナノ複合体による二酸化炭素吸着を、11バールの圧力および100°Cの温度の平衡二酸化炭素で、Sieverts装置を使用して試験した。ファンデルワールス補正を用いた理想気体の方程式を使用して吸着能力を計算した。吸着は、PANI/GNPのグラム当たり23.2mmolの二酸化炭素であることが判明した。アミンポリマーを含まないGNPによる二酸化炭素の吸着コーティングされていないGNPによる二酸化炭素吸着を、11バールの圧力および100°Cの温度の平衡二酸化炭素で、Sieverts装置を使用して試験した。ファンデルワールス補正を用いた理想気体の方程式を使用して吸着能力を計算した。吸着は、GNPのグラム当たり僅か3.5mmolの二酸化炭素であることが判明した。PANI/GNPからの二酸化炭素の脱着PANI/GNPナノ複合体からの二酸化炭素ガスの脱着を、真空下10-9バールで140°Cで行った。二酸化炭素の脱着後、ナノ複合体の形態は変化しておらず、吸着能力は初期値の5以内であった。不完全な脱着が、観察された能力の変化をもたらすと考えられる。吸着-脱着サイクルを20回繰り返したが、PANI/GNPナノ複合体の能力は保たれた。本開示において、本明細書の一部を成す添付の図が参照される。発明を実施するための形態、図、および特許請求の範囲に記載される例示的実施形態は、限定を意図しない。本明細書に示される主題の精神または範囲から逸脱せずに、他の実施形態が使用されてもよく、他の変更がなされてもよい。本明細書において概説され、図に示されるような本開示の態様は、多種多様な構成で配設、置換、結合、分離、および設計することができ、その全てが本明細書において明示的に企図されることが、容易に理解されよう。本開示は、本出願において記載される、様々な態様の例示として意図される特定の実施形態に関して制限されない。当業者に明らかであるように、本開示の精神および範囲から逸脱せずに、多くの修正および変形を行うことができる。本明細書において列挙された方法および装置に加えて、本開示の範囲内の機能的に等価な方法および装置が、先の記載から当業者に明らかである。そのような修正および変形は、添付の特許請求の範囲内に包含されることが意図される。本開示は、添付の特許請求の範囲の条件、およびそのような特許請求の範囲の対象となる均等物の全範囲によってのみ限定される。本開示は、特定の方法、試薬、化合物、組成物または生体系に限定されず、当然ながら変動し得ることを理解されたい。また、本明細書において使用される専門用語は、特定の実施形態の説明のみを目的とし、限定を意図しないことを理解されたい。本明細書における実質的にすべての複数形および/または単数形の用語の使用に対して、当業者は、状況および/または用途に適切なように、複数形から単数形に、および/または単数形から複数形に変換することができる。さまざまな単数形/複数形の置き換えは、理解しやすいように、本明細書で明確に説明することができる。通常、本明細書において、特に添付の特許請求の範囲たとえば、添付の特許請求の範囲の本体部において使用される用語は、全体を通じてオープンなopen用語として意図されていることが、当業者には理解されようたとえば、用語含むincludingは、含むがそれに限定されないincludingbutnotlimitedtoと解釈されるべきであり、用語有するhavingは、少なくとも有するhavingatleastと解釈されるべきであり、用語含むincludesは、含むがそれに限定されないincludesbutisnotlimitedtoと解釈されるべきである、など。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句少なくとも1つのatleastoneおよび1つまたは複数のoneormoreを使用して請求項の記載を導くことを含む場合がある。しかし、そのような句の使用は、同一の請求項が、導入句1つまたは複数のまたは少なくとも1つのおよびaまたはanなどの不定冠詞を含む場合であっても、不定冠詞aまたはanによる請求項の記載の導入が、そのように導入される請求項の記載を含む任意の特定の請求項を、単に1つのそのような記載を含む実施形態に限定する、ということを示唆していると解釈されるべきではないたとえば、aおよび/またはanは、少なくとも1つのまたは1つまたは複数のを意味すると解釈されるべきである。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されようたとえば、他の修飾語なしでの2つの記載tworecitationsの単なる記載は、少なくとも2つの記載、または2つ以上の記載を意味する。さらに、A、BおよびC、などの少なくとも1つに類似の慣例表現が使用されている事例では、通常、そのような構文は、当業者がその慣例表現を理解するであろう意味で意図されているたとえば、A、B、およびCの少なくとも1つを有するシステムは、Aのみ、Bのみ、Cのみ、AおよびBを共に、AおよびCを共に、BおよびCを共に、ならびに/またはA、B、およびCを共に、などを有するシステムを含むが、それに限定されない。2つ以上の代替用語を提示する事実上いかなる離接する語および/または句も、明細書、特許請求の範囲、または図面のどこにあっても、当該用語の一方oneoftheterms、当該用語のいずれかeitheroftheterms、または両方の用語bothtermsを含む可能性を企図すると理解されるべきであることが、当業者にはさらに理解されよう。たとえば、句AまたはBは、AまたはBあるいはAおよびBの可能性を含むことが理解されよう。さらに、本開示の特徴または態様がマーカッシュグループに関して記載されている場合、本開示がまたマーカッシュグループの任意の個々の要素または要素の部分集合に関しても記載されていることが、当業者には理解されよう。当業者に理解されるように、ありとあらゆる目的において、例えば記載された説明の提供に関して、本明細書において開示された全ての範囲は、そのすべての可能な部分的な範囲および部分的な範囲の組合せをも包含する。任意の列挙された範囲は、少なくとも等しく2分の1、3分の1、4分の1、5分の1、10分の1等に分割された同一の範囲についても十分に記載し実施可能にするものであることが、容易に理解され得る。限定されない例として、本明細書において議論される各範囲は、下側の3分の1、中間の3分の1、および上側の3分の1等に容易に分割され得る。同じく当業者に理解されるように、~まで、少なくとも等の用語は全て、挙げられた数を含み、続いて上述のような部分的な範囲に分割され得る範囲を指す。最後に、当業者に理解されるように、範囲は、個々の要素のそれぞれを含む。したがって、例えば、1~3個の置換基を有する群は、1個、2個または3個の置換基を有する群を指す。同様に、例えば、1~5個の置換基を有する群は、1個、2個、3個、4個または5個の置換基を有する群を指す。